(57)【要約】【課題】三元活性を従来と同等に維持しつつ、H2S の排出を抑制する。【解決手段】アルミナより酸性度が高い金属酸化物からなる酸性酸化物がアルミナに選択的に担持されてなる酸性酸化物担持アルミナを担体中に含む触媒とする。  酸性酸化物担持アルミナにおけるアルミナの塩基点が酸性酸化物によって中和状態にある。そのためSO3 あるいはSO4 の吸着が抑制され、触媒上に蓄積されるのが抑制されるため、ストイキあるいはリッチ雰囲気におけるH2S の生成が抑制され、H2S の排出を抑制することができる。【選択図】図１
2008279319.tif 000002
【特許請求の範囲】
【請求項１】
少なくともアルミナを含む多孔質酸化物からなる担体と、該担体に担持された貴金属と、を含む排ガス浄化用触媒であって、
該担体には、アルミナより酸性度が高い金属酸化物からなる酸性酸化物がアルミナに選択的に担持されてなる酸性酸化物担持アルミナを含むことを特徴とする排ガス浄化用触媒。
【請求項２】
前記酸性酸化物は、Ｗ、Ti、Si、Ｐ及びMoから選ばれる少なくとも一種の金属の酸化物である請求項１に記載の排ガス浄化用触媒。
【請求項３】
前記酸性酸化物とアルミナとは複合酸化物を形成している請求項１又は請求項２に記載の排ガス浄化用触媒。
【請求項４】
前記酸性酸化物の担持量は、触媒１リットルあたり0.01〜 0.3モルである請求項１〜３のいずれかに記載の排ガス浄化用触媒。
【請求項５】
前記担体に酸素吸蔵能を有する多孔質酸化物を含む場合、酸素吸蔵能を有する該多孔質酸化物には前記酸性酸化物が担持されていない請求項１に記載の排ガス浄化用触媒。
【請求項６】
請求項１〜５のいずれかに記載の排ガス浄化用触媒を製造するにあたり、予め前記酸性酸化物担持アルミナを製造する方法であって、
前記酸性酸化物を構成する金属の酸塩と可溶性アルミニウム塩とが溶解した混合溶液を調製する工程と、
該混合溶液中の酸イオンの全量を中和可能なアルカリ水溶液中に該混合溶液を滴下し、酸化物前駆体からなる沈殿物を生成する工程と、
次いで該沈殿物を焼成する工程と、を含むことを特徴とする酸性酸化物担持アルミナの製造方法。
【発明の詳細な説明】
【技術分野】
【０００１】
本発明は、ストイキ雰囲気で燃焼制御される内燃機関から排出される排ガスを浄化する排ガス浄化用触媒（三元触媒）に関し、詳しくは硫化水素（H2S ）の排出を抑制できる排ガス浄化用触媒に関する。
【背景技術】
【０００２】
自動車の排ガス中のHC、CO及びNOx を浄化する触媒として、三元触媒が広く用いられている。この三元触媒は、アルミナ、セリア、ジルコニア、セリア−ジルコニアなどの多孔質酸化物担体にPt、Rhなどの白金族貴金属を担持してなるものであり、HC及びCOを酸化して浄化するとともに、NOx を還元して浄化する。これらの反応は、酸化成分と還元成分がほぼ当量で存在する雰囲気下で最も効率よく進行するので、三元触媒を搭載した自動車においては、理論空燃比（ストイキ）近傍（A/F ＝14.6± 0.2程度）で燃焼されるように空燃比の制御が行われている。
【０００３】
ところが三元触媒においては、排ガス雰囲気が還元側に振れた際に、排ガス中の硫黄酸化物が還元されてH2S となって排出されるという不具合があった。例えばアルミナは三元触媒に必須の成分となっているが、アルミナを用いた三元触媒を搭載した自動車では、加速時など排ガス雰囲気がリッチ側（還元雰囲気）の際にH2S が生成するという問題があった。H2S が生成する機構は、以下のように説明される。
【０００４】
排ガス中のSO2 は、リーン雰囲気において触媒によって酸化されてSO3 又はSO4 となる。SO3 又はSO4 はアルミナの塩基点に吸着され、吸着されたSO3 又はSO4 はアルミナ上に徐々に濃縮される。そしてストイキあるいはリッチ雰囲気においてSO3 又はSO4 が還元され、H2S が生成すると考えられる。H2S は微量でも人の嗅覚に知覚されて不快感を与えるので、その排出を抑制する必要がある。
【０００５】
そこで三元触媒の成分として、NiあるいはCuの酸化物をさらに用いることが考えられる。NiあるいはCuの酸化物は、酸化雰囲気でSO2 をSO3 あるいはSO4 とし、還元雰囲気では例えば Ni3S2などの硫化物として硫黄成分を貯蔵するので、H2S の生成を抑制することができる。
【０００６】
例えば特公平08−015554号公報には、ニッケル−バリウム複合酸化物、アルミナ、セリアからなる担体に貴金属を担持してなる排ガス浄化用触媒が記載されている。この担体は、リーン雰囲気ではアルミナ及びセリアが硫黄酸化物を硫酸塩として捕捉し、還元雰囲気ではH2S をニッケルバリウムの複合酸化物が捕捉する。したがってH2S の生成を抑制することができる。
【０００７】
また特表2000−515419号公報あるいは特許第02598817号には、NiO 、 Fe2O3などを混合した担体とすることで、H2S の生成を抑制することが記載されている。また特開平07−194978号公報には、Ni及びCaを担持させた担体とすることで、H2S の生成を抑制することが記載されている。
【０００８】
しかしながら、NiあるいはCuは環境負荷物質であるため、自動車の排ガス浄化用触媒用には使用が制限されつつあるという現状がある。また三元触媒にバリウムなどを添加すると、本来の浄化性能を悪化させてしまう場合がある。
【０００９】
さらに特開平09−075739号公報、特開平11−005035号公報には、アルミナ、ジルコニアなどに加えて酸化亜鉛、酸化錫などを含む多孔質酸化物に白金族貴金属を担持した触媒が記載されている。しかしこれらの触媒は、いずれも理論反応量以上の酸素を含有する排ガス中で用いられるものであり、三元触媒に応用することは到底考えられない。
【特許文献１】特公平08−015554号
【特許文献２】特表2000−515419号
【特許文献３】特許第02598817号
【特許文献４】特開平07−194978号
【特許文献５】特開平09−075739号
【特許文献６】特開平11−005035号
【発明の開示】
【発明が解決しようとする課題】
【００１０】
本発明は、上記事情に鑑みてなされたものであり、三元活性を従来と同等に維持しつつ、環境負荷物質であるNiあるいはCuを用いることなく、H2S の排出を抑制することを解決すべき課題とする。
【課題を解決するための手段】
【００１１】
上記課題を解決する本発明の排ガス浄化用触媒の特徴は、少なくともアルミナを含む多孔質酸化物からなる担体と、担体に担持された貴金属と、を含む排ガス浄化用触媒であって、
担体には、アルミナより酸性度が高い金属酸化物からなる酸性酸化物がアルミナに選択的に担持されてなる酸性酸化物担持アルミナを含むことにある。
【００１２】
酸性酸化物としては、Ｗ、Ti、Si、Ｐ及びMoから選ばれる少なくとも一種の金属の酸化物が代表的に例示される。酸性酸化物とアルミナとは複合酸化物を形成していることが望ましい。
【００１３】
また本発明の排ガス浄化用触媒を製造するにあたり、予め酸性酸化物担持アルミナを製造する方法として、酸性酸化物を構成する金属の酸塩と可溶性アルミニウム塩とが溶解した混合溶液を調製する工程と、混合溶液中の酸イオンの全量を中和可能なアルカリ水溶液中に混合溶液を滴下し、酸化物前駆体からなる沈殿物を生成する工程と、次いで沈殿物を焼成する工程と、を含むことが望ましい。
【発明の効果】
【００１４】
本発明の排ガス浄化用触媒によれば、酸性酸化物担持アルミナにおけるアルミナの塩基点が酸性酸化物によって中和状態にある。そのためSO3 あるいはSO4 の吸着が抑制され、触媒上に蓄積されるのが抑制されると考えられる。したがってストイキあるいはリッチ雰囲気におけるH2S の生成が抑制され、H2S の排出を抑制することができる。また環境負荷物質を含まないので、環境面での問題も生じない。
【００１５】
そして本発明の酸性酸化物担持アルミナの製造方法によって製造された酸性酸化物担持アルミナによれば、酸性酸化物の粒径がきわめて小さく表面積が大きい。したがって、H2S の排出を効果的に抑制することができる。またアルミナ自体の比表面積を高く維持することができるので、HC、CO、NOx の浄化性能を高く維持することができる。
【発明を実施するための最良の形態】
【００１６】
本発明の排ガス浄化用触媒は、少なくともアルミナを含む多孔質酸化物からなる担体と、担体に担持された貴金属と、を含み、担体には少なくとも酸性酸化物担持アルミナを含む。アルミナとしては、γ-Al2O3、θ-Al2O3などを用いることができる。また担体には、アルミナ以外に、セリア、ジルコニア、セリア−ジルコニア、チタニアなど、他の多孔質酸化物を含んでもよい。特に、セリア、セリア−ジルコニアなどを含むことが望ましい。セリア又はセリアを含む複合酸化物は酸素吸放出能を有し、雰囲気変動を調整することができるので浄化性能が向上する。なお、酸性酸化物担持アルミナのみから担体を構成することも可能である。
【００１７】
貴金属は、その触媒作用によってHC及びCOを酸化するもの、NOx を還元するものが用いられ、Pt、Rh、Pdなどが代表的に例示される。酸化活性に優れたPtと、還元活性に優れたRhとを併用することが好ましい。貴金属の担持量は、従来の三元触媒と同様でよく、金属種によっても異なるが、触媒１リットルあたり 0.1〜10ｇの範囲が好ましい。
【００１８】
本発明の最大の特徴は、担体には、アルミナより酸性度が高い金属酸化物からなる酸性酸化物がアルミナに選択的に担持されてなる酸性酸化物担持アルミナを含むところにある。
【００１９】
アルミナより酸性度が高い金属酸化物を構成する金属元素としては、Ｗ、Ti、Si、Ｐ、Moが代表的に挙げられ、酸性酸化物は、Ｗ、Ti、Si、Ｐ及びMoから選ばれる少なくとも一種の金属の酸化物が好ましい。中でも、Ｗ、Tiは、Alと共にタングステン酸アルミニウム、チタン酸アルミニウムといった複合酸化物を形成し、アルミナの塩基点を消失させる作用に優れている。またSiもアルミナの塩基点を消失させる作用に優れている。したがって、Ｗ、Si及びTiから選ばれる少なくとも一種の金属の酸化物を用いることが特に好ましい。
【００２０】
酸性酸化物を規定するための指標として、後述するCO2 脱離量を用いることもできる。CO2 脱離量とは、アルミナに金属酸化物を 0.1モル／Ｌ担持し、さらにPtを１ｇ／Ｌ担持した触媒に対して、CO2 を0.5 ％含む窒素ガスを90℃で10分間流通させてCO2 を吸着させ、その後窒素気流中にて90℃から 810℃まで40℃／分の速度で昇温したときに脱離するCO2 量であり、酸性酸化物は、このCO2 脱離量が１ミリモル／Ｌ以下と定義することができる。
【００２１】
酸性酸化物担持アルミナにおける酸性酸化物の担持量は、触媒１リットルあたり0.01〜 0.3モルの範囲が好ましい。酸性酸化物の担持量が0.01モル／Ｌより少ないと効果の発現が困難となり、H2S が発生し易くなる。また 0.3モル／Ｌを超えると、アルミナの比表面積が低下しHC、CO、NOx の浄化性能が低下する場合がある。
【００２２】
酸性酸化物担持アルミナを製造するには、酸性酸化物を構成する金属元素の酸塩の水溶液をアルミナに含浸させ、それを焼成して酸性酸化物とすることで製造することができる。あるいはアルミナを酸性酸化物を構成する金属元素の酸塩の水溶液中に混合した懸濁液を調製し、それを撹拌しながらアンモニア水などのアルカリ水溶液を添加して酸化物前駆体をアルミナ粒子の表面に析出させ、それを焼成して酸性酸化物を担持させることもできる。
【００２３】
しかしながら、これらの方法で担持された酸性酸化物は、粒径が比較的大きいために表面積が小さい。したがって酸性酸化物の担持量を比較的多くしないと、H2S の排出抑制効果が小さい。また酸性酸化物がアルミナの細孔を塞ぎ、その結果アルミナの比表面積が低下するという不具合が生じる場合もある。
【００２４】
そこで本発明の酸性酸化物担持アルミナの製造方法では、酸性酸化物を構成する金属の酸塩と可溶性アルミニウム塩とが溶解した混合溶液を調製し、混合溶液中の酸イオンの全量を中和可能なアルカリ水溶液中に混合溶液を滴下して酸化物前駆体からなる沈殿物を生成し、次いで沈殿物を焼成している。この製造方法によれば、アルミナ前駆体と酸性酸化物前駆体とがほぼ同時に生成し、それを焼成することで酸性酸化物とアルミナとが分子レベルで混合された複合酸化物となる。また複合酸化物においては、Alの原子数に比べて酸性酸化物を構成する金属原子の数は一般に少ないので、アルミナによる高比表面積の効果が低下するような不具合もない。
【００２５】
すなわち得られた酸性酸化物担持アルミナでは、アルミナ中に酸性酸化物が原子レベルで分散した状態となり、酸性酸化物の粒径がきわめて小さく表面積が大きい。したがって、アルミナへのSOx の吸着が抑制され、H2S の排出を効果的に抑制することができる。またアルミナの比表面積を高く維持することができるので、HC、CO、NOx の浄化性能を高く維持することができる。
【００２６】
また、酸性酸化物の粒径がきわめて小さいので、この酸性酸化物担持アルミナにセリアやセリア−ジルコニアなどを共存させた場合に相互の反応が起こりにくく、酸素吸蔵放出能が損なわれるのを防止することができる。
【００２７】
本発明の排ガス浄化用触媒は、ペレット形状、ハニカム形状、フォーム形状などとして用いられる。例えばハニカム形状の触媒の場合は、コージェライト、メタルなどからなるハニカム基材に、アルミナ、セリア−ジルコニアなどの多孔質酸化物及び酸性酸化物担持アルミナを含むスラリーをウォッシュコートし、それを焼成してコート層を形成し、そのコート層に吸着担持法あるいは吸水担持法で貴金属を担持すればよい。
【００２８】
また、多孔質酸化物に予め貴金属を担持した触媒粉末を調製しておき、それに酸性酸化物担持アルミナ粉末を混合し、それからコート層を形成することで本発明の触媒を調製することもできる。
【００２９】
担体にセリア又はセリア系複合酸化物などの酸素吸蔵能を有する多孔質酸化物を含む場合、酸素吸蔵能を有する多孔質酸化物には酸性酸化物を担持しないことが望ましい。酸性酸化物が担持された例えばセリアは、その酸素吸放出能が低下する傾向があり、雰囲気変動緩和作用が小さくなってHC、CO、NOx の浄化性能が低下するからである。
【実施例】
【００３０】
以下、試験例、実施例及び比較例により本発明を具体的に説明する。
【００３１】
（試験例）
先ずθ-Al2O3粉末 100重量部を用意し、タングステン酸アンモニウム水溶液の所定量を含浸させ、 500℃で２時間焼成してタングステン酸化物を担持したＷ/Al2O3（酸性酸化物担持アルミナ）粉末を調製した。Ｗの担持量は、θ-Al2O3粉末 100重量部に対して 0.1モルである。
【００３２】
次いで、Ｗ/Al2O3粉末全量と、バインダとしてのアルミナ水和物（アルミナとして３重量部）と、所定量の純水とを混合し、ミリングしてスラリーを調製した。
【００３３】
ストレートフロー構造のハニカム基材（35cc、直径30mm、長さ50mm）を用意し、上記スラリーをウォッシュコートして、 120℃で乾燥後 450℃で２時間焼成してコート層を形成した。コート層は、触媒１Ｌあたり 100ｇ形成された。
【００３４】
さらにコート層をもつハニカム基材に、所定濃度のジニトロジアンミン白金溶液の所定量を含浸させて吸水担持し、 120℃で乾燥後 450℃で２時間焼成してPtを担持した。Ptの担持量は、触媒１Ｌあたり１ｇである。
【００３５】
タングステン酸アンモニウムに代えてTi、Ｐ、Mo、Fe、Mg、Baの水溶性塩を用い、上記と同様にしてTi、Ｐ、Mo、Fe、Mg、Baの各酸化物をそれぞれ担持したアルミナ粉末を調製し、同様にしてそれぞれ触媒を調製した。
【００３６】
各触媒を評価装置にそれぞれ配置し、CO2 を0.5 ％含む窒素ガスを90℃で10分間流通させてCO2 を吸着させ、その後窒素気流中にて90℃から 810℃まで40℃／分の速度で昇温したときに脱離するCO2 量をそれぞれ測定した。結果を図５に示す。
【００３７】
図５から、Ｗ、Ti、Ｐ、Moの酸化物をそれぞれ担持した触媒は、Fe、Mg、Baの酸化物をそれぞれ担持した触媒に比べてCO2 脱離量が大幅に少ないことがわかる。すなわちＷ、Ti、Ｐ、Moの酸化物は、Fe、Mg、Baの酸化物に比べてCO2 が脱離し易い、つまり酸性度が高い、と云え、そのしきい値はCO2 脱離量が１ミリモル／Ｌ以下であると云える。
【００３８】
（実施例１）
図１に本実施例の三元触媒を示す。この触媒は、ストレートフロー構造のハニカム基材１と、ハニカム基材１のセル壁表面に形成された下コート層２と、下コート層２の表面に形成された上コート層３とからなる。下コート層２には、セリア−ジルコニア固溶体粉末20と、θ-Al2O3粉末にタングステン酸化物（×）が担持された酸性酸化物担持アルミナ21とが含まれ、Pt（●）が全体に均一に担持されている。また上コート層３は、θ-Al2O3粉末にタングステン酸化物（×）が担持された酸性酸化物担持アルミナ21を担体とし、Rh（▲）が全体に均一に担持されている。
【００３９】
先ずθ-Al2O3粉末を用意し、タングステン酸アンモニウム水溶液の所定量を含浸させ、 500℃で２時間焼成してタングステン酸化物を担持したＷ/Al2O3（酸性酸化物担持アルミナ）粉末を調製した。
【００４０】
比表面積が３m2／ｇのセリア−ジルコニア固溶体粉末60重量部と、Ｗ/Al2O3粉末37重量部と、バインダとしてのアルミナ水和物（アルミナとして３重量部）と、を所定量の純水と混合し、ミリングしてスラリーを調製した。
【００４１】
次にコージェライト製のハニカム基材（容積 0.9Ｌ、セル密度 400cpsi）を用意し、上記スラリーをウォッシュコートして、 120℃で乾燥後 450℃で２時間焼成し下コート層を形成した。下コート層は、ハニカム基材の体積１Ｌあたり 100ｇ形成された。
【００４２】
上記下コート層をもつハニカム基材に、所定濃度のジニトロジアンミン白金溶液の所定量を含浸させて吸水担持し、 120℃で乾燥後 450℃で２時間焼成してPtを担持した。
【００４３】
続いて、上記と同様に調製されたＷ/Al2O3粉末に予めRhが0.35重量％担持されたRh/W/Al2O3触媒粉末57重量部と、バインダとしてのアルミナ水和物（アルミナとして３重量部）と、を所定量の純水と混合し、ミリングしてスラリーを調製した。そしてPtが担持された下コート層の表面にウォッシュコートして、 120℃で乾燥後 450℃で２時間焼成し上コート層を形成した。上コート層は、ハニカム基材の体積１Ｌあたり60ｇ形成された。
【００４４】
触媒１リットルあたりの担持量は、Ｗが0.078 モル、Ptが 1.0ｇ、Rhが 0.2ｇである。
【００４５】
（比較例１）
Ｗ/Al2O3粉末に代えてタングステン酸化物を担持していないθ-Al2O3粉末を用いたこと以外は実施例１と同様にして、上下コート層をもつ触媒を調製した。
【００４６】
（実施例２）
タングステン酸化物の担持量が異なるＷ/Al2O3粉末を用いたこと以外は実施例１と同様にして、上下コート層をもつ触媒を調製した。触媒１リットルあたりの担持量は、Ｗが0.039 モル、Ptが 1.0ｇ、Rhが 0.2ｇである。
【００４７】
（実施例３）
タングステン酸化物の担持量が異なるＷ/Al2O3粉末を用いたこと以外は実施例１と同様にして、上下コート層をもつ触媒を調製した。触媒１リットルあたりの担持量は、Ｗが0.019 モル、Ptが 1.0ｇ、Rhが 0.2ｇである。
【００４８】
（実施例４）
実施例１と同様のセリア−ジルコニア固溶体粉末を用意し、タングステン酸アンモニウム水溶液の所定量を含浸させ、 500℃で２時間焼成してタングステン酸化物を担持したＷ／CeO2−ZrO2粉末を調製した。そしてセリア−ジルコニア固溶体粉末に代えてＷ／CeO2−ZrO2粉末を用いたこと以外は実施例１と同様にして、上下コート層をもつ触媒を調製した。触媒１リットルあたりの担持量は、Ｗが0.086 モル、Ptが 1.0ｇ、Rhが 0.2ｇである。
【００４９】
（実施例５）
実施例１と同様のセリア−ジルコニア固溶体粉末を用意し、チタン酸アンモニウム水溶液の所定量を含浸させ、 500℃で２時間焼成してチタン酸化物を担持したTi／CeO2−ZrO2粉末を調製した。そしてセリア−ジルコニア固溶体粉末に代えてTi／CeO2−ZrO2粉末を用いたこと以外は実施例１と同様にして、上下コート層をもつ触媒を調製した。触媒１リットルあたりの担持量は、Ｗが0.078 モル、Tiが0.023 モル、Ptが 1.0ｇ、Rhが 0.2ｇである。
【００５０】
（実施例６）
比表面積が 0.8m2／ｇであること以外は実施例１と同様のセリア−ジルコニア固溶体粉末を用いたこと以外は実施例１と同様にして、上下コート層をもつ触媒を調製した。触媒１リットルあたりの担持量は、Ｗが0.078 モル、Ptが 1.0ｇ、Rhが 0.2ｇである。
【００５１】
（実施例７）
γ-Al2O3粉末95重量部と、 Al2O3−CeO2−ZrO2複合酸化物粉末（重量比 Al2O3：CeO2：ZrO2＝26／39.5／34.5） 100重量部と、バインダとしてのアルミナ水和物（アルミナとして３重量部）と、を所定量の純水と混合し、ミリングしてスラリーを調製した。
【００５２】
次に実施例１と同様のハニカム基材を用意し、このスラリーをウォッシュコートして、 120℃で乾燥後 450℃で２時間焼成しコート層を形成した。コート層は、ハニカム基材の体積１Ｌあたり 198ｇ形成された。
【００５３】
次いで、ジニトロジアンミン白金溶液と硝酸ロジウム水溶液を用いて、コート層にPt及びRhをそれぞれ担持し、さらにタングステン酸アンモニウム水溶液を用いてタングステン酸化物を担持した。触媒１リットルあたりの担持量は、Ｗが0.18モル、Ptが 1.0ｇ、Rhが 0.2ｇである。
【００５４】
（実施例８）
γ-Al2O3粉末の所定量にタングステン酸アンモニウム水溶液の所定量を含浸させ、 500℃で２時間焼成してタングステン酸化物を担持したＷ/Al2O3粉末を調製した。このＷ/Al2O3粉末95重量部と、実施例７と同様の Al2O3−CeO2−ZrO2複合酸化物粉末 100重量部と、バインダとしてのアルミナ水和物（アルミナとして３重量部）と、を所定量の純水と混合し、ミリングしてスラリーを調製した。
【００５５】
次に実施例１と同様のハニカム基材を用意し、このスラリーをウォッシュコートして、 120℃で乾燥後 450℃で２時間焼成しコート層を形成した。コート層は、ハニカム基材の体積１Ｌあたり 160ｇ形成された。
【００５６】
次いで、ジニトロジアンミン白金溶液と硝酸ロジウム水溶液を用いて、コート層にPt及びRhをそれぞれ担持した。触媒１リットルあたりの担持量は、Ｗが0.18モル、Ptが 1.0ｇ、Rhが 0.2ｇである。
【００５７】
（実施例９）
図２に本実施例の酸性酸化物担持アルミナの製造方法を示す。95ｇのγ-Al2O3に相当する硝酸アルミニウムを純水に溶解し、さらにタングステン酸アンモニウム0.18モルを加え、pH調整して混合水溶液を調製した。混合水溶液中の酸イオンの全量を中和可能なアンモニア水を撹拌しながら、この混合水溶液を滴下し、沈殿物を生成した。この沈殿物は、大半がＷとAlの水酸化物と考えられる。この沈殿物を濾過し、減圧恒温環境下にて水分を除去した後、 500℃で５時間焼成して、酸性酸化物担持アルミナ粉末を調製した。
【００５８】
次に、得られた酸性酸化物担持アルミナ粉末全量に対し、実施例７と同様の Al2O3−CeO2−ZrO2複合酸化物粉末 100ｇと、バインダとしてのアルミナ水和物（アルミナとして３ｇ）と、純水とを加えてスラリーを調製し、実施例７と同様にしてコート層を形成した。次いでジニトロジアンミン白金溶液と硝酸ロジウム水溶液を用いて、コート層にPt及びRhをそれぞれ担持した。触媒１リットルあたりの担持量は、Ｗが0.18モル、Ptが 1.0ｇ、Rhが 0.2ｇである。
【００５９】
（比較例２）
タングステン酸化物を担持しなかったこと以外は実施例７と同様である。
【００６０】
＜試験・評価＞
各実施例及び」比較例の触媒組成をまとめて表１に示す。
【００６１】
【表１】
2008279319.tif 000003
【００６２】
（H2S 抑制能試験）
直列４気筒の 2.4Ｌエンジンを搭載した車両の床下触媒に、各実施例及び各比較例の触媒を各々搭載して、硫黄濃度300ppmのガソリン燃料を用い、LA#4モード（Bagt１〜３）を走行した。走行後パージ時に排出される H2S積算量を評価した。比較例２の触媒の H2S積算量に対する比を算出し、結果を図３に示す。
【００６３】
図３より、各実施例の触媒は比較例１、２の触媒に比べてH2S の脱離量が少ないことがわかる。また実施例１〜３の比較から、酸性酸化物担持アルミナの量が多くなるほどH2S の脱離量が少なくなっていることもわかる。すなわち、酸性酸化物担持アルミナを含むことにより、H2S の排出を大きく抑制できることが明らかである。
【００６４】
また実施例９の触媒は、酸性酸化物担持アルミナの量が実施例７、８の触媒と同じであるにも関わらず、実施例７、８の触媒よりH2S の脱離量が少ない。すなわち本発明の製造方法によって製造された酸性酸化物担持アルミナを用いた触媒は、一般的な含浸担持法で製造された酸性酸化物担持アルミナを用いた触媒に比べてH2S の脱離量をさらに低減できることが明らかである。
【００６５】
（酸素吸蔵能試験）
実施例７及び比較例２の触媒をＶ型８気筒 4.3Ｌエンジンの排気系にそれぞれ装着し、入りガス温度 850℃、A/F=15とA/F=14とを１Hzで振動させる条件にて50時間の耐久試験を施した。
【００６６】
直列４気筒の 2.4Ｌエンジン後段に、耐久試験後の実施例７の触媒と比較例２の触媒をそれぞれ搭載し、触媒入りガス温度が 500℃になるまで理論空燃比で燃焼させた。その後 A/Fを14.1から15.1へ、次いで15.1から14.1へ数サイクルスイープするように、サブO2センサの反転タイミングで切り替えた。次式に基づいて触媒流入O2量を算出し、触媒から排出された酸素量との差から酸素吸蔵量を測定した。結果を図４に示す。
【００６７】
触媒流入O2量＝O2質量割合×ΔA/F ×燃料噴射量
図４より、実施例７の触媒は、比較例２の触媒に比べて酸素吸蔵量が少ない。これは、 Al2O3−CeO2−ZrO2複合酸化物粉末にもタングステン酸化物を担持したことに起因していることが明らかである。したがって酸素吸蔵能を有する多孔質酸化物には、酸性酸化物を担持しないことが望ましい。
【００６８】
なお、各実施例及び各比較例の触媒の三元活性は、いずれもほぼ同等であり、十分な活性を有していた。
【００６９】
（実施例10）
先ず純水を70〜75℃に加温し、クエン酸を投入した後、70〜75℃で撹拌する。そこへクエン酸に対して１／４モル量のチタンイソプロポキシドをゆっくり滴下し、80℃で６時間以上撹拌保持する。これを室温まで冷却し、Tiクエン酸錯体の溶液が得られる。
【００７０】
次にTiクエン酸錯体溶液中のTi濃度に見合った所定量のγ-Al2O3粉末を混合し、１時間撹拌後に乾燥し、 500℃で１時間焼成してTiを担持したTi/Al2O3粉末を調製した。
【００７１】
このTi/Al2O3粉末95重量部と、 Al2O3−CeO2−ZrO2複合酸化物粉末（重量比 Al2O3：CeO2：ZrO2＝26／39.5／34.5） 100重量部と、バインダとしてのアルミナ水和物（アルミナとして３重量部）と、を所定量の純水と混合し、ミリングしてスラリーを調製した。
【００７２】
そして実施例１と同様のハニカム基材を用意し、このスラリーをウォッシュコートして、 120℃で乾燥後 450℃で２時間焼成しコート層を形成した。コート層は、ハニカム基材の体積１Ｌあたり 198ｇ形成された。次いで、ジニトロジアンミン白金溶液と硝酸ロジウム水溶液を用いて、コート層にPt及びRhをそれぞれ担持した。
【００７３】
触媒１リットルあたりの担持量は、Tiが0.18モル、Ptが 1.0ｇ、Rhが 0.2ｇである。
【００７４】
（比較例３）
Ti/Al2O3粉末に代えてγ-Al2O3粉末を用いたこと以外は実施例10と同様である。
【００７５】
（実施例11）
先ずθ-Al2O3粉末を用意し、実施例10と同様にしてTiを担持しTi/Al2O3粉末を調製した。
【００７６】
比表面積が３m2／ｇのセリア−ジルコニア固溶体粉末（重量比CeO2：ZrO2＝53／47）60重量部と、Ti/Al2O3粉末94重量部と、バインダとしてのアルミナ水和物（アルミナとして３重量部）と、を所定量の純水と混合し、ミリングしてスラリーを調製した。
【００７７】
次にコージェライト製のハニカム基材（容積 0.9Ｌ、セル密度 400cpsi）を用意し、上記スラリーをウォッシュコートして、 120℃で乾燥後 450℃で２時間焼成し下コート層を形成した。下コート層は、ハニカム基材の体積１Ｌあたり 100ｇ形成された。
【００７８】
上記下コート層をもつハニカム基材に、所定濃度のジニトロジアンミン白金溶液の所定量を含浸させて吸水担持し、 120℃で乾燥後 450℃で２時間焼成してPtを担持した。
【００７９】
続いて、上記と同様に調製されたTi/Al2O3粉末に予めRhが0.35重量％担持されたRh/Ti/Al2O3触媒粉末57重量部と、バインダとしてのアルミナ水和物（アルミナとして３重量部）と、を所定量の純水と混合し、ミリングしてスラリーを調製した。そしてPtが担持された下コート層の表面にウォッシュコートして、 120℃で乾燥後 450℃で２時間焼成し上コート層を形成した。上コート層は、ハニカム基材の体積１Ｌあたり60ｇ形成された。
【００８０】
触媒１リットルあたりの担持量は、Tiが0.078 モル、Ptが 1.0ｇ、Rhが 0.2ｇである。
【００８１】
（比較例４）
Ti/Al2O3粉末に代えてTiを担持していないθ-Al2O3粉末を用いたこと以外は実施例11と同様にして、上下コート層をもつ触媒を調製した。
【００８２】
（実施例12）
先ず Al2O3粉末を1200℃で５時間焼成し、比表面積が 100m2／ｇから40m2／ｇに低下した低比表面積アルミナ粉末を調製した。γ-Al2O3粉末に代えてこの低比表面積アルミナ粉末を用い、実施例10と同様にしてTiを担持したTi/Al2O3粉末を調製した。このTi/Al2O3粉末を用いたこと以外は実施例11と同様にして、上下コート層をもつ触媒を調製した。
【００８３】
（比較例５）
Ti/Al2O3粉末に代えて低比表面積アルミナ粉末を用いたこと以外は実施例12と同様にして、上下コート層をもつ触媒を調製した。
【００８４】
（実施例13）
実施例12と同様の低比表面積アルミナ粉末を用い、実施例10と同様にしてTiを担持したTi/Al2O3粉末を調製した。このTi/Al2O3粉末94重量部と、比表面積が３m2／ｇのセリア−ジルコニア固溶体粉末（重量比CeO2：ZrO2＝53／47）60重量部と、バインダとしてのアルミナ水和物（アルミナとして３重量部）と、を所定量の純水と混合し、ミリングしてスラリーを調製した。
【００８５】
次にコージェライト製のハニカム基材（容積 0.9Ｌ、セル密度 400cpsi）を用意し、上記スラリーを上流側半分にウォッシュコートして、 120℃で乾燥後 450℃で２時間焼成し上流側コート層を形成した。上流側コート層は、ハニカム基材の体積１Ｌあたり 100ｇ形成された。この上流側コート層に、所定濃度のジニトロジアンミン白金溶液の所定量を含浸させて吸水担持し、 120℃で乾燥後 450℃で２時間焼成してPtを担持した。
【００８６】
続いて、上記と同様に調製されたTi/Al2O3粉末に予めRhが0.35重量％担持されたRh/Ti/Al2O3触媒粉末57重量部と、バインダとしてのアルミナ水和物（アルミナとして３重量部）と、を所定量の純水と混合し、ミリングしてスラリーを調製した。そして上流側コート層の下流側半分にウォッシュコートして、 120℃で乾燥後 450℃で２時間焼成し下流側コート層を形成した。下流側コート層は、ハニカム基材の体積１Ｌあたり60ｇ形成された。
【００８７】
触媒１リットルあたりの担持量は、Tiが0.078 モル、Ptが 1.0ｇ、Rhが 0.2ｇである。
【００８８】
（比較例６）
Ti/Al2O3粉末に代えて低比表面積アルミナ粉末を用いたこと以外は実施例13と同様にして、上流側コート層及び下流側コート層をもつ触媒を調製した。
【００８９】
＜試験・評価＞
直列４気筒の 2.4Ｌエンジンを搭載した車両の床下触媒に、各実施例及び各比較例の触媒を各々搭載して、硫黄濃度300ppmのガソリン燃料を用い、LA#4モード（Bagt１〜３）を走行した。走行後パージ時に排出される H2S積算量を評価した。比較例３の触媒の H2S積算量に対する比を算出し、結果を図６に示す。
【００９０】
図６より、各実施例の触媒は比較例の触媒に比べてH2S の脱離量が少ないことがわかる。すなわち、Ti担持アルミナを含むことにより、H2S の排出を大きく抑制できることが明らかである。
【００９１】
（実施例14）
チタン(IV)テトラブトキシモノマーのエタノール溶液を用いて調製されたTi/Al2O3粉末を用いたこと以外は、実施例11と同様である。
【００９２】
（実施例15）
塩化チタン水溶液を用いて調製されたTi/Al2O3粉末を用いたこと以外は、実施例11と同様である。
【００９３】
＜試験・評価＞
実施例11、実施例14、実施例15、比較例３、比較例４の各触媒をテストピースサイズに切り出し、SO2 を含むモデルガスを流通させて硫黄被毒させた。その後、表２に示すモデルガスを30℃、25Ｌ／分の流量で流通させた時に排出される H2S積算量を評価した。比較例３の触媒の H2S積算量に対する比をそれぞれ算出し、結果を図７に示す。
【００９４】
【表２】
2008279319.tif 000004
【００９５】
この試験からも、各実施例の触媒は比較例の触媒に比べてH2S の脱離量が少ないことがわかる。すなわち、Ti担持アルミナを含むことにより、H2S の排出を大きく抑制できることが明らかである。またTiの担持方法によってH2S の脱離量が異なることもわかる。
【００９６】
（実施例16）
γ-Al2O3粉末にテトラメトキシシランのアルコール溶液を添加し、 500℃で１時間焼成してSiを担持したSi/Al2O3粉末を調製した。
【００９７】
このSi/Al2O3粉末95重量部と、 Al2O3−CeO2−ZrO2複合酸化物粉末（重量比 Al2O3：CeO2：ZrO2＝26／39.5／34.5） 100重量部と、バインダとしてのアルミナ水和物（アルミナとして３重量部）と、を所定量の純水と混合し、ミリングしてスラリーを調製した。
【００９８】
そして実施例１と同様のハニカム基材を用意し、このスラリーをウォッシュコートして、 120℃で乾燥後 450℃で２時間焼成しコート層を形成した。コート層は、ハニカム基材の体積１Ｌあたり 198ｇ形成された。次いで、ジニトロジアンミン白金溶液と硝酸ロジウム水溶液を用いて、コート層にPt及びRhをそれぞれ担持した。
【００９９】
触媒１リットルあたりの担持量は、Siが 0.1モル、Ptが 1.0ｇ、Rhが 0.2ｇである。
【０１００】
（比較例７）
Si/Al2O3粉末に代えてγ-Al2O3粉末を用いたこと以外は実施例16と同様である。なお、この触媒は比較例３の触媒と同じものである。
【０１０１】
（実施例17）
先ずθ-Al2O3粉末を用意し、実施例16と同様にしてSiを担持しSi/Al2O3粉末を調製した。
【０１０２】
比表面積が３m2／ｇのセリア−ジルコニア固溶体粉末（重量比CeO2：ZrO2＝53／47）60重量部と、Si/Al2O3粉末94重量部と、バインダとしてのアルミナ水和物（アルミナとして３重量部）と、を所定量の純水と混合し、ミリングしてスラリーを調製した。
【０１０３】
次にコージェライト製のハニカム基材（容積 0.9Ｌ、セル密度 400cpsi）を用意し、上記スラリーをウォッシュコートして、 120℃で乾燥後 450℃で２時間焼成し下コート層を形成した。下コート層は、ハニカム基材の体積１Ｌあたり 100ｇ形成された。
【０１０４】
上記下コート層をもつハニカム基材に、所定濃度のジニトロジアンミン白金溶液の所定量を含浸させて吸水担持し、 120℃で乾燥後 450℃で２時間焼成してPtを担持した。
【０１０５】
続いて、上記と同様に調製されたSi/Al2O3粉末に予めRhが0.35重量％担持されたRh/Si/Al2O3触媒粉末57重量部と、バインダとしてのアルミナ水和物（アルミナとして３重量部）と、を所定量の純水と混合し、ミリングしてスラリーを調製した。そしてPtが担持された下コート層の表面にウォッシュコートして、 120℃で乾燥後 450℃で２時間焼成し上コート層を形成した。上コート層は、ハニカム基材の体積１Ｌあたり60ｇ形成された。
【０１０６】
触媒１リットルあたりの担持量は、Siが 0.1モル、Ptが 1.0ｇ、Rhが 0.2ｇである。
【０１０７】
（比較例８）
Si/Al2O3粉末に代えてSiを担持していないθ-Al2O3粉末を用いたこと以外は実施例17と同様にして、上下コート層をもつ触媒を調製した。
【０１０８】
＜試験・評価＞
直列４気筒の 2.4Ｌエンジンを搭載した車両の床下触媒に、各実施例及び各比較例の触媒を各々搭載して、硫黄濃度300ppmのガソリン燃料を用い、LA#4モード（Bagt１〜３）を走行した。走行後パージ時に排出される H2S積算量を評価した。比較例７の触媒の H2S積算量に対する比を算出し、結果を図８に示す。
【０１０９】
図８より、各実施例の触媒は比較例の触媒に比べてH2S の脱離量が少ないことがわかる。すなわち、Si担持アルミナを含むことにより、H2S の排出を大きく抑制できることが明らかである。
【０１１０】
（実施例18）
テトラメトキシシランの濃度が異なるアルコール溶液を用いて調製されたSi/Al2O3粉末を用いたこと以外は、実施例16と同様である。触媒１リットルあたりの担持量は、Siが0.02モル、Ptが 1.0ｇ、Rhが 0.2ｇである。
【０１１１】
（実施例19）
テトラメトキシシランの濃度が異なるアルコール溶液を用いて調製されたSi/Al2O3粉末を用いたこと以外は、実施例16と同様である。触媒１リットルあたりの担持量は、Siが 0.5モル、Ptが 1.0ｇ、Rhが 0.2ｇである。
【０１１２】
＜試験・評価＞
実施例16、実施例18、実施例19、比較例７の各触媒をテストピースサイズに切り出し、SO2 を含むモデルガスを流通させて硫黄被毒させた。その後、表２に示すモデルガスを30℃、25Ｌ／分の流量で流通させた時に排出される H2S積算量を評価した。比較例７の触媒の H2S積算量に対する比をそれぞれ算出し、結果を図９に示す。
【０１１３】
この試験からも、各実施例の触媒は比較例の触媒に比べてH2S の脱離量が少ないことがわかる。すなわち、Si担持アルミナを含むことにより、H2S の排出を大きく抑制できることが明らかである。またSiの担持量が多いほどH2S の脱離量が多くなることもわかる。
【産業上の利用可能性】
【０１１４】
本発明の排ガス浄化用触媒は、自動車の三元触媒として有用であるが、ストイキ雰囲気近傍で燃焼制御される内燃機関であれば自動車用に限られるものではない。
【図面の簡単な説明】
【０１１５】
【図１】本発明の排ガス浄化用触媒の構造を示す模式的な説明図である。
【図２】本発明の酸性酸化物担持アルミナの製造方法の説明図である。
【図３】H2S の脱離量を比較例２のH2S 脱離量を 100とした相対比で示すグラフである。
【図４】酸素吸蔵量を示すグラフである。
【図５】各金属酸化物を担持した担持アルミナを担体とする触媒のCO2 脱離量を示すグラフである。
【図６】H2S の脱離量を比較例３のH2S 脱離量を 100とした相対比で示すグラフである。
【図７】H2S の脱離量を比較例３のH2S 脱離量を 100とした相対比で示すグラフである。
【図８】H2S の脱離量を比較例７のH2S 脱離量を 100とした相対比で示すグラフである。
【図９】H2S の脱離量を比較例７のH2S 脱離量を 100とした相対比で示すグラフである。
【符合の説明】
【０１１６】
１：ハニカム基材      ２：下コート層      ３：上コート層
20：セリア−ジルコニア固溶体粉末
21：酸性酸化物担持アルミナ粉末
【図１】
2008279319.tif 000005
【図２】
2008279319.tif 000006
【図３】
2008279319.tif 000007
【図４】
2008279319.tif 000008
【図５】
2008279319.tif 000009
【図６】
2008279319.tif 000010
【図７】
2008279319.tif 000011
【図８】
2008279319.tif 000012
【図９】
2008279319.tif 000013